(57)【特許請求の範囲】
【請求項１】
糸条を構成する単繊維が繊維長手方向に太細を有していてその太部は高染着性であり、該糸条は、ＳまたはＺヨリ方向に強固に巻き付いた撚糸部（Ａ）と、その反対方向のヨリを有するルーズに巻き付いた撚糸状部（Ｂ）とを交互に有し、かつ該撚糸部（Ａ）と撚糸状部（Ｂ）との間には境界部（Ｃ）が存在し、該境界部（Ｃ）の各々は、無撚部（Ｃ1）、または、Ｓヨリ部、無ヨリ部およびＺヨリ部が混在する反転部（Ｃ2）のいずれかであり、該撚糸部（Ａ）は該単繊維の太部を多く含み、また該撚糸状部（Ｂ）と境界部（Ｃ）は該単繊維の細部を多く含んでいることを特徴とする清涼感素材糸条。
【請求項２】
前記撚糸部（Ａ）は染色により主に濃色を呈し、該撚糸状部（Ｂ）と境界部（Ｃ）は染色により主に淡色〜濃色を呈し、淡色部が２０〜１００％で濃色部が０〜８０％の割合となることを特徴とする請求項１記載の清涼感素材糸条。
【請求項３】
前記撚糸部（Ａ）は、該糸条１ｍあたり１０〜１５０個存在し、かつその１個の長さが５０ｍｍ以下であることを特徴とする請求項１または２記載の清涼感素材糸条。
【請求項４】
請求項１〜３のいずれかに記載の清涼感素材糸条からなる杢調布帛。
【発明の詳細な説明】
【０００１】
【発明の属する技術分野】
本発明は、表面変化があり清涼感を与える編織物等布帛に好適な糸条、およびかかる糸条を用いてなる杢調を与える布帛に関するものである。
【０００２】
【従来の技術】
従来、緊密部と嵩高部による凹凸感を有した仮撚融着糸は公知であり、この融着糸を用いてなる布帛は、その糸条構造のもつ凹凸感により清涼感はある程度付与されるが、杢感は得られない。
【０００３】
また、特許第２５３３０８４号公報には、色差を有する２種以上の糸条を用いて絣調杢外観を有する布帛を得ることが提案されており、ここで使用される糸条は緊密部と嵩高部を有し、その両者が２種の異なる染め差をもった杢感を有しているものである。さらに、特公昭６２−２５７７１号公報で提案の糸条は、この糸条を構成する各単繊維が繊維軸方向に交互に太細を有し、かつ、ランダムな直径の変化を有しておりその太部は高染着性を有していて、染着性のムラと交互ヨリのムラが必ずしも同調していないことを特徴としている。
【０００４】
【発明が解決しようとする課題】
このように従来技術では、糸条に緊密部と嵩高部をもたせることで、ある程度清涼感のある布帛を提供することはできるが、なお表面感は乏しく、また、２種以上の繊維糸条を使用しても緊密部と嵩高部の両方にランダムに杢感が現れてしまい、明瞭な杢感（ワルツ感）を得ることは困難である。さらに、単繊維の太部で染着性を高めても染着性のムラと交互ヨリのムラが同調しないことで、杢感はいわば自然なムラ感を呈し、やはりはっきりした杢感（ワルツ感）のある布帛を得ることはできない。
【０００５】
本発明の目的は、従来技術の仮撚糸条とは異なり、それを用いて編織物等の布帛に構成した場合、その布帛表面にはっきりした杢感（ワルツ感）を表現でき、同時に強固に巻きついた撚糸部（Ａ）とその反対のヨリを有し、ルーズに巻きついた撚糸状部（Ｂ）、および境界部（Ｃ）の相乗効果による凹凸感で表面変化に富んだ清涼感のある糸条を提供することにある。
【０００６】
本発明の他の目的は、自然でかつ明瞭なムラのある杢感を呈し、凹凸感で表面変化に富んだ清涼感のある布帛を提供することにある。
【０００７】
【課題を解決するための手段】
本発明は上記目的を達成せんとするものであって、本発明の糸条は、糸条を構成する単繊維が繊維長手方向に太細を有していてその太部は高染着性であり、該糸条は、ＳまたはＺヨリ方向に強固に巻き付いた撚糸部（Ａ）と、その反対方向のヨリを有するルーズに巻き付いた撚糸状部（Ｂ）とを交互に有し、かつ該撚糸部（Ａ）と撚糸状部（Ｂ）との間には境界部（Ｃ）が存在し、該境界部（Ｃ）の各々は、無撚部（Ｃ1）、または、Ｓヨリ部、無ヨリ部およびＺヨリ部が混在する反転部（Ｃ2）のいずれかであり、該撚糸部（Ａ）は該単繊維の太部を多く含み、また該撚糸状部（Ｂ）と境界部（Ｃ）は該単繊維の細部を多く含んでいる清涼感素材糸条である。
【０００８】
また、本発明においては、清涼感素材糸条の好ましい実施態様として、前記撚糸部（Ａ）は染色により主に濃色を呈し、撚糸状部（Ｂ）と境界部（Ｃ）は染色により主に淡色〜濃色を呈し、その淡色部が２０〜１００％で濃色部が０〜８０％の割合となること、および前記撚糸部（Ａ）が糸条１ｍあたり１０〜１５０個存在し、そしてその１個の長さが５０ｍｍ以下であることを包含する。
【０００９】
そして、本発明の請求項４に記載の発明は、これまでにない清涼感素材糸条からなる明瞭な杢調感にあふれた布帛である。
【００１０】
【発明の実施の形態】
本発明の清涼感素材糸条は、上記のように、糸条を構成する単繊維が繊維長手方向に太細を有していてその太部は高染着性であり、該糸条は、ＳまたはＺヨリ方向に強固に巻き付いた撚糸部（Ａ）と、その反対方向のヨリを有するルーズに巻き付いた撚糸状部（Ｂ）とを交互に有し、かつ撚糸部（Ａ）と撚糸状部（Ｂ）との間には境界部（Ｃ）が存在し、該境界部（Ｃ）の各々は、無撚部（Ｃ1）、または、Ｓヨリ部、無ヨリ部およびＺヨリ部が混在する反転部（Ｃ2）のいずれかであり、該撚糸部（Ａ）は単繊維の太部を多く含み、また撚糸状部（Ｂ）と境界部（Ｃ）は単繊維の細部を多く含んでいることを特徴とする清涼感素材糸条である。
【００１１】
このように本発明の糸条は、それを構成する単糸が太細部を有し、太部を多く含んだ部分は細部を多く含んだ部分より融点が低いため仮撚工程で繊維同志が融着し易く、強固に巻きついた撚糸部（Ａ）となり、この部分は高染着部を多く含んでいるため濃色を呈する。
【００１２】
一方、単繊維の細部を多く含んでいる部分、換言すれば太部が少ないかまたは太部が存在しない部分は、繊維間の融着性に乏しく、通常の仮撚加工糸のように解撚される。融着した部分では解撚されないため、細部を多く含む部分ではその分多く解撚され、撚糸部（Ａ）とは逆の方向のヨリでルーズに巻きついた撚糸状部（Ｂ）となり、高染着部を比較的多く含む部分と含まない部分が存在するときは中濃色と淡色を呈し、また高染着部を多く含まないときは淡色を呈する。
【００１３】
本発明の糸条において、撚糸部（Ａ）と撚糸状部（Ｂ）の間に存在する境界部（Ｃ）は、ヨリ方向が反転する部分に存在するため無撚部（Ｃ1 ）となり易く高染着部は若干残るが、布帛とした場合に布帛表面に明瞭に濃淡差を与える程の長さではない。また、境界部（Ｃ）において融着距離が極端に短い場合は、短い長さでＳヨリ部、無ヨリ部およびＺヨリ部が混在する反転部（Ｃ2 ）となり、同様に布帛表面に濃淡差を与える程の長さではない。
【００１４】
本発明の糸条において、撚糸部（Ａ）は上記のように、単繊維の太部を多く含みＳまたはＺヨリ方向に強固に巻き付いた（加撚された）形状である。本発明において、単繊維の太部を多く含みとは、撚糸部（Ａ）の単繊維の平均太さより太い部分が５０％以上、好ましくは６０％以上含まれている状態をいい、ＳまたはＺヨリ方向に強固に巻き付いたとは、ヨリ数が好ましくは３５〜８５回／ｉｎｃｈで、繊維同志の融着している部分が含まれていることをいう。
【００１５】
本発明の強固に巻きついた撚糸部（Ａ）は、好ましくは糸条１ｍあたり１０〜１５０個、より好ましくは３０〜１００個存在し、その長さは好ましくは５０ｍｍ以下、より好ましくは１〜３０ｍｍである。撚糸部（Ａ）の個数が少ないと織物等布帛にした場合、濃色部同志が隣り合う確率が少なくなるため杢感が少なくなり、効果が表れにくい。また、その個数が多すぎると、濃色部が多くなることと、布帛にした場合に布帛表面の凹凸が大きくなり、透けた感じになる。
【００１６】
また、本発明の糸条において、撚糸状部（Ｂ）は上記のように、単繊維の細部を多く含み、撚糸部（Ａ）とその反対方向のヨリを有するルーズに巻き付いた形態を有している。ここに、単繊維の細部を多く含みとは、撚糸状部（Ｂ）の単繊維の平均太さより細い部分が５０％以上、好ましくは６０％以上含まれている状態をいい、その反対方向のヨリを有するルーズに巻き付いた形態とは、ヨリ数が好ましくは１０〜４５回／ｉｎｃｈで、繊維同志の融着部分が存在しないか、または少ない状態をいう。
【００１７】
本発明の撚糸状部（Ｂ）は、好ましくは糸条１ｍあたり１０〜１５０個、より好ましくは３０〜１００個存在し、またその長さは好ましくは１５０ｍｍ以下、より好ましくは１〜１００ｍｍである。撚糸状部（Ｂ）の個数が少なくなると緊密部の比率が多くなるため、布帛表面の凹凸が大きくなって透けた感じになり、また、撚糸状部（Ｂ）の個数が多くなると嵩高部の特性が強調され清涼感が乏しくなる傾向を示す。
【００１８】
さらに本発明において、撚糸部（Ａ）と撚糸状部（Ｂ）の間に存在する境界部（Ｃ）は、単繊維の細部を多く含むものであり、そして境界部（Ｃ）の各々は、無撚部（Ｃ1 ）、または、短い長さでＳヨリ部、無ヨリ部およびＺヨリ部が混在する反転部（Ｃ2 ）のいずれかである。ここにおいて、無撚部（Ｃ1 ）は実質的にヨリの存在しない部分である。また反転部（Ｃ2 ）は、Ｓヨリ部、無ヨリ部およびＺヨリ部が混在する部分である。ここで、無ヨリ部は実質的にヨリの存在しない部分であり、Ｓヨリ部およびＺヨリ部は通常１〜１０回／ｉｎｃｈ程度のヨリを有している。
【００１９】
本発明のこの境界部（Ｃ）は、好ましくは糸条１ｍあたり１０〜２００個、より好ましくは３０〜１５０個存在し、その長さは好ましくは１０ｍｍ以下、より好ましくは０．１〜５ｍｍである。また、無撚部（Ｃ1 ）と反転部（Ｃ2 ）の割合は、本発明では０：１００〜１００：０であるが、好ましくは３０：７０〜７０：３０である。
【００２０】
本発明で用いられる糸条は、ポリエステル、ポリアミド等の繊維形成性の熱可塑性樹脂からなるマルチフィラメント糸からなり、それを構成する単繊維はシックアンドシンヤーンタイプ糸のように繊維長手方向に太細を有しているフィラメント糸である。
【００２１】
次に、本発明の清涼感素材糸条を図面に基づいて説明する。
【００２２】
図１は、本発明の清涼感素材糸条の糸条形態を説明するためのモデル図である。図１中の上図において、本発明の糸条では、撚糸部（Ａ）と撚糸状部（Ｂ）が交互に現れ、両者（Ａ）（Ｂ）の間には境界部（Ｃ）が存在し、該境界部（Ｃ）の各々は無撚部（Ｃ1）または反転部（Ｃ2 ）のいずれかからなり、無ヨリ部（Ｃ1）と反転部（Ｃ2 ）は同一糸条内で併存していてもよい。
【００２３】
図１中の下図に示すように、撚糸部（Ａ）は、単糸の太部を多く含み、この太部を多く含んだ部分が融着して強固に巻きついた形状で、濃色状態を呈している。また、撚糸状部（Ｂ）は、単糸の細部を多く含み、撚糸部（Ａ）と反対方向のヨリを有するルーズに巻き付いた形状で、主に淡色または淡色〜濃色を呈している。さらに、境界部の無撚部（Ｃ1 ）および／または反転部（Ｃ2 ）も、主に淡色または淡色〜濃色を呈している。なお、本発明において、淡色、中濃色および濃色は相対的な色差をもった概念で扱われる。
【００２４】
本発明の糸条は、次のようにして製造することができる。図２は、本発明の清涼感素材糸条の製造プロセスを例示する概略工程図である。図２において、高配向未延伸糸等の原糸１は、ホットピン２に接触しつつローラ３間で延伸され、ついで１−ｓｔヒーター４と施撚体５で仮撚され、２−ｎｄヒーター６でビリ止めセットされ巻き取られる。
【００２５】
具体的には、ポリエステルマルチフィラメント等の高配向未延伸糸を、常温以上ガラス転移点以下の温度で、自然延伸倍率以下で延伸し、仮撚ゾーンで２２０℃以上２５０℃以下で仮撚することによって製造することができる。
【００２６】
本発明の清涼感素材糸条は、これを織物の緯糸および／または経糸として用いて製織し染色することにより、杢調の明快な布帛とすることができる。
【００２７】
【実施例】
（実施例１）
紡糸速度３，２００ｍ／ｍｉｎ、自然延伸倍率（ＮＤＲ）が４０％の高配向未延伸糸１２５デニール、３６フィラメントの原糸を用いて、まず延伸工程でホットピンに接触させながら、温度８０℃、延伸倍率１．３倍、接触長６０ｍｍで延伸を行ない、糸速４００ｍ／ｍｉｎで仮撚フィード率−１％、１−ｓｔヒーター温度２４０℃で仮撚加工し、２−ｎｄヒーター温度２００℃でビリ止めセット加工した。
【００２８】
得られた糸条を用い、経密度８９本／ｉｎｃｈ、緯密度７０本／ｉｎｃｈの平織に製織し、染色仕上げを行なった結果、表面感は杢調感（ワルツ感）がはっきり現れ、かつ、凹凸感があり、見た目にも触感的にも清涼感に富んだ表面変化の大きい織物が得られた。
【００２９】
【発明の効果】
本発明によれば、強固に巻きついた撚糸部（Ａ）とその反対のヨリを有し、ルーズに巻きついた撚糸状部（Ｂ）、および境界部（Ｃ）の相乗効果による凹凸感で表面変化に富んだ清涼感のある糸条が提供される。
【００３０】
また本発明によれば、経糸または緯糸の配列が重なり合うことで、濃色部の重なりと緊密部の重なりとの相乗効果により、濃淡が強調されはっきりした杢感に富んだ布帛が得られる。また、染色工程で染め条件により杢調感の強弱を自由に変化させることができる。
【図面の簡単な説明】
【図１】  本発明の清涼感素材糸条の糸条形態を説明するためのモデル図である。
【図２】  本発明の清涼感素材糸条の製造プロセスを例示する概略工程図である。
【符号の説明】
１・・・原糸
２・・・ホットピン
３・・・ローラ
４・・・１−ｓｔヒーター
５・・・施撚体
６・・・２−ｎｄヒーター
（Ａ）・・撚糸部
（Ｂ）・・撚糸状部
（Ｃ1）、（Ｃ2）・・境界部
【図１】
0003893550.tif 000002
【図２】
0003893550.tif 000003